"一分子中に、光化学的に異性化可能であり、かつ光化学的に架橋されない部位、光化学的に架橋可能な部位、及び垂直配向を安定化する部位を有するモノマー又は当該モノマーのオリゴマー、プレポリマー若しくはポリマーを含有する液晶の垂直配向層用材料。光化学的に異性化可能であり、かつ光化学的に架橋されない部位、光化学的に架橋可能な部位及び垂直配向を安定化する部位を有するモノマーが一般式Ia又は一般式Ib式中、Laは重合性基を表し、Sa、Saa及びSaaaは各々異なっていても良いスペーサー単位を表し、Pは光化学的に異性化可能であり、かつ光化学的に架橋されない部位を表し、Dは光化学的に架橋可能な部位を表し、Vaは垂直配向を安定化する部位を表す。で表される化合物である請求項1記載の材料。一分子中に、光化学的に異性化可能であり、かつ光化学的に架橋されない部位、光化学的に架橋可能な部位、及び垂直配向を安定化する部位を有するモノマー又は当該モノマーのオリゴマー、プレポリマー若しくはポリマーにおいて、光化学的に異性化可能であり、かつ光化学的に架橋されない部位が、アゾ基である請求項1記載の材料。一分子中に、光化学的に異性化可能であり、かつ光化学的に架橋されない部位、光化学的に架橋可能な部位、及び垂直配向を安定化する部位を有するモノマー又は当該モノマーのオリゴマー、プレポリマー若しくはポリマーにおいて、光化学的に架橋可能な部位が、一般式VIII1から一般式VIII8で表される、請求項1記載の材料。一般式Ia及び一般式Ibにおいて、Laが、一般式III1から一般式III17からなる群より選ばれる何れかの置換基を表す、請求項2記載の材料。一般式Ia及び一般式Ibにおいて、Sa、Saa及びSaaaがそれぞれ独立して、一般式IV、式中、破線はLa、Ma、P、D又はVaへの結合を表し、Z1、Z2及びZ3は、それぞれ独立して単結合、-u-式中、uは1~20を表す。、-OCH2-、-CH2O-、―COO-、-OCO-、-CH=CH-、-CF=CF-、-CF2O-、-OCF2-、-CF2CF2-又は-C≡C-を表すが、これらの置換基において非隣接のCH2基の一つ以上は独立して、-O-、-CO-、-CO-O-、-O-CO-、-SiCH32-O-SiCH32―、-NR-、-NR-CO-、-CO-NR-、-NR-CO-O-、-O-CO-NR-、-NR-CO-NR-、-CH=CH-、-C≡C-又は-O-CO-O-式中、Rは独立して水素又は炭素原子数1から5のアルキル基を表す。で置換することができ、A1及びA2は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基を表し、これらは無置換であるか又は一個以上の水素原子がフッ素原子、塩素原子、メチル基又はメトキシ基によって置換されていてもよく、p及びqは、それぞれ独立して、0又は1を表す。で表される、請求項2記載の材料。一般式Ia及び一般式Ibにおいて、Vaが、一般式V式中、破線はSaaaへの結合を表し、Z4、Z5、Z6及びZ7は、それぞれ独立して単結合、-u-式中、uは1~20を表す。、-OCH2-、-CH2O-、―COO-、-OCO-、-CH=CH-、-CF=CF-、-CF2O-、-OCF2-、-CF2CF2-又は-C≡C-を表すが、これらの置換基において非隣接のCH2基の一つ以上は独立して、-O-、-CO-、-CO-O-、-O-CO-、-SiCH32-O-SiCH32―、-NR-、-NR-CO-、-CO-NR-、-NR-CO-O-、-O-CO-NR-、-NR-CO-NR-、-CH=CH-、-C≡C-又は-O-CO-O-式中、Rは独立して水素又は炭素原子数1から5のアルキル基を表す。で置換することができ、A3、A4、A5及びA6は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基を表し、これらは無置換であるか又は一個以上の水素原子がフッ素原子、塩素原子、メチル基又はメトキシ基によって置換されていても良く、r、s、t及びuは、それぞれ独立して0又は1を表し、R2は、水素、フッ素、塩素、シアノ基又は炭素数1~20のアルキル基を表すが、該アルキル基中の水素原子はフッ素原子に置換されていてもよく、1つのCH2基又は2以上の非隣接CH2基はO、COO、OCO及び/又はCHCHで置換されていても良い。で表される、請求項2又は6記載の材料。一般式Ia及び一般式Ibにおいて、Pが、一般式VI式中、破線はSa、Saa又はSaaaへの結合を表し、A1、A2、A3、A4及びA5は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基、1,3-フェニレン基又は1,4-フェニレン基を表し、これらは無置換であるか、又は一個以上の水素原子がフッ素原子、塩素原子、臭素原子、メチル基、メトキシ基、ニトロ基、-NR1R2式中、R1及びR2は、それぞれ独立して水素原子又は炭素原子数1から5のアルキル基を表す。又は炭素原子数1から10の直鎖若しくは分岐アルキル基によって置換されていても良く、該アルキル基は非置換であるか、又はフッ素原子で置換されていても良く、p、q、r、s及びtは、それぞれ独立して0又は1を表すが、0qrstを表す。で表される請求項2又は6記載の材料。一般式Ia及び一般式Ibにおいて、Dが一般式VII式中、破線はSa、Saa又はSaaaへの結合を表すが、一方の破線のみで結合している場合はもう一方の破線は水素原子に結合しており;A7は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基、1,3-フェニレン基又は1,4-フェニレン基を表し、これらは無置換であるか又は一個以上の水素原子がフッ素原子、塩素原子、メチル基又はメトキシ基によって置換されていても良く、X及びYは、それぞれ独立して水素原子、フッ素原子、塩素原子、シアノ基又は炭素数1から20のアルキル基を表すが、該アルキル基中の水素原子はフッ素原子に置換されていてもよく、1つのCH2基又は2以上の非隣接CH2基はO、COO、OCO及び/又はCHCHで置換されていても良く、Zは、単結合、O又はNR1式中、R1は水素原子、直鎖状若しくは分岐状の炭素原子数1から20のアルキル基又は環員数3から8のシクロアルキル基を表すが、該アルキル基は非置換であるか、又はフッ素原子若しくは塩素原子で置換されていても良く、該シクロアルキル基は非置換であるか、又は炭素原子数1から10のアルキル基、炭素原子数1から10のアルコキシ基、フッ素原子若しくは塩素原子で置換されていても良い。を表し、rは、0、1又は2を表す。で表される、請求項2又は6記載の材料。請求項2記載の組成物を含有する組成物の硬化物により構成され、該硬化物が一般式IIa又は一般式IIb式中、Ma及びMdは、それぞれ独立してオリゴマー、プレポリマー又はポリマーのモノマー単位を表し、x及びwは、一般式IIa及び一般式IIbにおける各モノマー単位のモル分率を表し、0<x≦1かつ、0≦w<1を満たし、Sa、Saa及びSaaaは各々異なっていても良いスペーサー単位を表し、Pは光化学的に異性化可能であり、かつ光化学的に架橋されない部位を表し、Dは光化学的に架橋可能な部位を表し、Vaは垂直配向を安定化する部位を表し、nは、4~100,000を表す。で表される構造単位を有する液晶用垂直配向層用ポリマー。一般式IIa及び一般式IIbにおいて、Sa、Saa及びSaaaがそれぞれ独立して、一般式IV、式中、破線はLa、Ma、P、D又はVaへの結合を表し、Z1、Z2及びZ3は、それぞれ独立して単結合、-u-式中、uは1~20を表す。、-OCH2-、-CH2O-、―COO-、-OCO-、-CH=CH-、-CF=CF-、-CF2O-、-OCF2-、-CF2CF2-又は-C≡C-を表すが、これらの置換基において非隣接のCH2基の一つ以上は独立して、-O-、-CO-、-CO-O-、-O-CO-、-SiCH32-O-SiCH32―、-NR-、-NR-CO-、-CO-NR-、-NR-CO-O-、-O-CO-NR-、-NR-CO-NR-、-CH=CH-、-C≡C-又は-O-CO-O-式中、Rは独立して水素又は炭素原子数1から5のアルキル基を表す。で置換することができ、A1及びA2は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基を表し、これらは無置換であるか又は一個以上の水素原子がフッ素原子、塩素原子、メチル基又はメトキシ基によって置換されていてもよく、p及びqは、それぞれ独立して、0又は1を表す。で表される、請求項10記載の液晶用垂直配向層ポリマー。一般式IIa及び一般式IIbにおいて、Vaが、一般式V式中、破線はSaaaへの結合を表し、Z4、Z5、Z6及びZ7は、それぞれ独立して単結合、-u-式中、uは1~20を表す。、-OCH2-、-CH2O-、―COO-、-OCO-、-CH=CH-、-CF=CF-、-CF2O-、-OCF2-、-CF2CF2-又は-C≡C-を表すが、これらの置換基において非隣接のCH2基の一つ以上は独立して、-O-、-CO-、-CO-O-、-O-CO-、-SiCH32-O-SiCH32―、-NR-、-NR-CO-、-CO-NR-、-NR-CO-O-、-O-CO-NR-、-NR-CO-NR-、-CH=CH-、-C≡C-又は-O-CO-O-式中、Rは独立して水素又は炭素原子数1から5のアルキル基を表す。で置換することができ、A3、A4、A5及びA6は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基を表し、これらは無置換であるか又は一個以上の水素原子がフッ素原子、塩素原子、メチル基又はメトキシ基によって置換されていても良く、r、s、t及びuは、それぞれ独立して0又は1を表し、R2は、水素、フッ素、塩素、シアノ基又は炭素数1~20のアルキル基を表すが、該アルキル基中の水素原子はフッ素原子に置換されていてもよく、1つのCH2基又は2以上の非隣接CH2基はO、COO、OCO及び/又はCHCHで置換されていても良い。で表される、請求項10又は11記載の液晶用垂直配向層ポリマー。一般式IIa及び一般式IIbにおいて、Pが、一般式VI式中、破線はSa、Saa又はSaaaへの結合を表し、A1、A2、A3、A4及びA5は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基、1,3-フェニレン基又は1,4-フェニレン基を表し、これらは無置換であるか、又は一個以上の水素原子がフッ素原子、塩素原子、臭素原子、メチル基、メトキシ基、ニトロ基、-NR1R2式中、R1及びR2は、それぞれ独立して水素原子又は炭素原子数1から5のアルキル基を表す。又は炭素原子数1から10の直鎖若しくは分岐アルキル基によって置換されていても良く、該アルキル基は非置換であるか、又はフッ素原子で置換されていても良く、p、q、r、s及びtは、それぞれ独立して0又は1を表すが、0qrstを表す。で表される請求項10から12の何れか一項に記載の液晶用垂直配向層ポリマー。一般式IIa及び一般式IIbにおいて、Dが一般式VII式中、破線はSa、Saa又はSaaaへの結合を表すが、一方の破線のみで結合している場合はもう一方の破線は水素原子に結合しており;A7は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基、1,3-フェニレン基又は1,4-フェニレン基を表し、これらは無置換であるか又は一個以上の水素原子がフッ素原子、塩素原子、メチル基又はメトキシ基によって置換されていても良く、X及びYは、それぞれ独立して水素原子、フッ素原子、塩素原子、シアノ基又は炭素数1から20のアルキル基を表すが、該アルキル基中の水素原子はフッ素原子に置換されていてもよく、1つのCH2基又は2以上の非隣接CH2基はO、COO、OCO及び/又はCHCHで置換されていても良く、Zは、単結合、O又はNR1式中、R1は水素原子、直鎖状若しくは分岐状の炭素原子数1から20のアルキル基又は環員数3から8のシクロアルキル基を表すが、該アルキル基は非置換であるか、又はフッ素原子若しくは塩素原子で置換されていても良く、該シクロアルキル基は非置換であるか、又は炭素原子数1から10のアルキル基、炭素原子数1から10のアルコキシ基、フッ素原子若しくは塩素原子で置換されていても良い。を表し、rは、0、1又は2を表す。で表される、請求項10から13の何れか一項に記載の液晶用垂直配向層ポリマー。垂直配向モードの液晶表示装置用の液晶配向膜を製造するために使用される請求項1から9の何れか一項に記載の組成物。請求項10から14の何れか一項に記載の液晶用垂直配向層用ポリマーを用いた液晶用垂直配向層。請求項16に記載の垂直配向層を用いた電気光学素子。本発明の課題は、少ない紫外線照射量で配向の制御が可能な液晶配向性を有し、プレチルト角が大きく、光安定性に優れる垂直配向用材料及び当該材料を用いた垂直配向層を提供することにある。本願発明者らは、上記課題を解決するために様々な材料を鋭意検討した結果、三つの特徴的構造を有する化合物、又は当該化合物を含有する垂直配向用材料として使用することにより上記課題を解決できることを見出し本願発明の完成に至った。本願発明は、一分子中に、光化学的に異性化可能であり、かつ光化学的に架橋されない部位、光化学的に架橋可能な部位、及び垂直配向を安定化する部位を有するモノマー又は当該モノマーのオリゴマー、プレポリマー若しくはポリマーを含有することを特徴とする液晶の垂直配向層用材料及び当該垂直配向層用材料組成物を用いた垂直配向層ポリマー及び垂直配向層を提供する。本発明の垂直配向層用材料を用いることにより、少ない紫外線照射量で配向が制御された垂直配向層を作製することができる。当該垂直配向層は、プレチルト角が大きく、光安定性に優れることから、配向分割構造を有する視野角特性に優れたVAモード液晶表示装置を効率的に製造することができる。本願発明に用いる、液晶の垂直配向層用材料は、一分子中に、光化学的に異性化可能であり、かつ光化学的に架橋されない部位、光化学的に架橋可能な部位、及び垂直配向を安定化する部位を有するモノマー又は当該モノマーのオリゴマー、プレポリマー若しくはポリマーを含有することを特徴とする。本願発明の垂直配向層用材料において、光化学的に架橋可能な部位が一般式VIII1から一般式VIII8で表される構造であることが好ましく、一般式、又はがより好ましく、がさらに好ましい。ポリマーの熱安定性を改善するためには一般式、又はが好ましい。又、ポリマーの溶解性を改善するためには一般式、、、又はが好ましく、一般式、又はがより好ましい。又、光架橋反応の速度を改善するためには一般式、、又はが好ましく、一般式がさらに好ましい。更に具体的には、光化学的に異性化可能であり、かつ光化学的に架橋されない部位、光化学的に架橋可能な部位、及び垂直配向を安定化する部位が、次に記載する態様であることが好ましい。モノマーの態様光化学的に異性化可能であり、かつ光化学的に架橋されない部位、光化学的に架橋可能な部位及び垂直配向を安定化する部位を有するモノマーが一般式Ia又は一般式Ibで表される化合物である場合。式中、Laは重合性基を表し、Sa、Saa及びSaaaは各々異なっていても良いスペーサー単位を表し、Pは光化学的に異性化可能であり、かつ光化学的に架橋されない部位を表し、Dは光化学的に架橋可能な部位を表し、Vaは垂直配向を安定化する部位を表す。液晶用垂直配向層は前記のモノマー又は当該モノマーを含有する組成物の重合体により構成されるが、これらの具体的な態様としては以下に記載するものが好ましい。垂直配向層用ポリマーの態様モノマーの態様に記載したモノマー又は当該モノマーを含有する組成物の硬化物により構成され、該硬化物が一般式又は一般式IIbで表される構造単位を有する態様。式中、Ma及びMdは、それぞれ独立してオリゴマー、プレポリマー又はポリマーのモノマー単位を表し、x及びwは、一般式IIa及び一般式IIbにおける各モノマー単位のモル分率を表し、0<x≦1かつ、0≦w<1を満たし、Sa、Saa及びSaaaは各々異なっていても良いスペーサー単位を表し、Pは光化学的に異性化可能であり、かつ光化学的に架橋されない部位を表し、Dは光化学的に架橋可能な部位を表し、Vaは垂直配向を安定化する部位を表し、nは、4~100,000を表す。液晶用垂直配向層は液晶を配向させるために用いる基材表面に液晶用垂直配向層用ポリマーの層を形成した後、光照射して架橋及び/または異性化を行うことにより得られる。一般式Ia及び一般式Ibで表される化合物は重合性を有することから、その化合物中に重合性置換基を有する。重合性置換基として具体的には、Laにおいてこれらの置換基が、それぞれ独立して、一般式III1~III17からなる群より選ばれる何れかの置換基であることが好ましく、一般式III1、III2、III3、III4、III6、III7、III8、III9、III10、III11、III13、III16又はIII17が好ましく、一般式III1、III2、III3、III6、III7、III8、III13、III16又はIII17がより好ましく、一般式III1、III2、III3、III6、III7又はIII13が特に好ましい。ポリマーの溶解性を改善するためには一般式III1、III2、III3、III6、III7、III8、III10、III12、III14、III16又はIII17が好ましく、中でも一般式III1、III2、III10、III12又はIII17が特に好ましい。又、重合速度を改善するためには一般式III3、III8、III10、III12、III13、III14、III15、III16又はIII17が好ましく、中でも一般式III3、III8、III10、III12又はIII17がより好ましい。又、ポリマーの分子量分布を狭くするためには一般式III2、III10、III11又はIII12が好ましい。又、配向の安定性を改善するためには一般式III2、III4、III5、III7、III9、III13、III14又はIII15が好ましい。又、基板への密着性を改善するためには一般式III1、III6、III7、III8、III9、III10、III12、III13又はIII17が好ましく、中でも一般式III6、III7、III8又はIII13が特に好ましい。モノマー単位Mdは、モノマー単位Maと同じであっても異なっていても良く、特に限定なく公知のモノマー単位を使用することができる。また、ポリマー中のモノマー単位Ma及びMdの並びの順序及びランダムネスに特に制限はない。また、モノマー単位Mdとして、1種類のモノマー単位あるいは2種以上のモノマー単位を組み合わせて用いることができるが、光化学的に異性化可能であり、かつ光化学的に架橋されない部位、光化学的に架橋可能な部位、及び垂直配向を安定化する部位が発現する効果を妨げない程度に使用することが望ましい。モノマー単位Mdとしては、アクリレート、メタクリレート、アクリルアミド、メタクリルアミド、マレイン酸誘導体類、シロキサン類又はエポキシド類であることが好ましく、あるいは、アクリロイルオキシ基、メタクリロイルオキシ基、2-クロロアクリロイルオキシ基、2-フェニルアクリロイルオキシ基、2-フェニルオキシアクリロイルオキシ基、アクリルアミド基、メタクリルアミド基、2-クロロメタクリルアミド基、2-フェニルアクリルアミド基、ビニルオキシ基、スチリル基、ビニルオキシカルボニル基、マレイミド基、マレイン酸エステル類、フマル酸エステル類、シロキサン類、ビニル基、エポキシ基があげられる。また、具体的には、式QIII1から式QIII17を用いることができる。一価の有機基としては、水素、炭素原子数1から12のアルキル基該アルキル基中の任意の水素原子はフッ素原子、塩素原子、メチル基又はメトキシ基によって置換されていてもよく、また該アルキル基中の1つのCH2基又は2以上の非隣接CH2基は、O、COO、OCO及び/又はCHCHで置換されていても良い。を例示することができる。また、トランス-1,4-シクロヘキシレン基、トランス-1,3-ジオキサン-2,5-イル基、1,4-ナフチレン基、2,6-ナフチレン基、2,5-ピリジル基、2,5-ピリミジル基、2,5-チオフェニレン基、2,5-フラニレン基又は1,4-フェニレン基それぞれの構造中の任意の水素原子はフッ素原子、塩素原子、メチル基又はメトキシ基によって置換されていてもよいを例示することができる。また、前記一価の有機基として、一般式QIV式中、破線はモノマー単位Mdへの結合を表わし、Saaaはスペーサー単位を表し、Vaは垂直配向を安定化する部位を表す。を例示することができる。一般式Ia、Ib、IIa、IIb、及びQIVにおいて、Sa、Saa及びSaaaがそれぞれ独立して、一般式IV式中、破線はLa、Ma、P、D又はVaへの結合を表し、Z1、Z2及びZ3は、それぞれ独立して単結合、-u-式中、uは1~20を表す。、-OCH2-、-CH2O-、―COO-、-OCO-、-CH=CH-、-CF=CF-、-CF2O-、-OCF2-、-CF2CF2-又は-C≡C-を表すが、これらの置換基において非隣接のCH2基の一つ以上は独立して、-O-、-CO-、-CO-O-、-O-CO-、-SiCH32-O-SiCH32―、-NR-、-NR-CO-、-CO-NR-、-NR-CO-O-、-O-CO-NR-、-NR-CO-NR-、-CH=CH-、-C≡C-又は-O-CO-O-式中、Rは独立して水素又は炭素原子数1から5のアルキル基を表す。で置換することができ、A1及びA2は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基を表し、これらは無置換であるか又は一個以上の水素原子がフッ素原子、塩素原子、メチル基又はメトキシ基によって置換されていてもよく、p及びqは、それぞれ独立して、0又は1を表す。で表される構造であることが好ましく、Z1、Z2及びZ3は、それぞれ独立して単結合、-u-式中、uは1~12を表し、非隣接のCH2基の一つ以上は独立して、-O-、-CO-、-CO-O-、-O-CO-、-NR-、-NR-CO-、-CO-NR-、-NR-CO-NR-、-CH=CH-、-C≡C-又は-O-CO-O-を表し、Rは水素、メチル基又はエチル基を表す。、-OCH2-、-CH2O-、―COO-、-OCO-、-CH=CH-、-CF2O-、-OCF2-又は-C≡C-が好ましく、A1及びA2は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基又は1,4-フェニレン基を表し、これらは無置換であるか又は一個以上の水素原子がフッ素原子、塩素原子、メチル基又はメトキシ基によって置換されていることが好ましく、Z1、Z2及びZ3は、それぞれ独立して単結合、-u-式中、uは1~10を表し、非隣接のCH2基の一つ以上は独立して、-O-、-CO-、-CO-O-、-O-CO-、-NR-、-NR-CO-、-CO-NR-、-CH=CH-又は-C≡C-を表し、Rは水素、メチル基又はエチル基を表す。、-OCH2-、-CH2O-、―COO-、-OCO-、-CH=CH-、又は-C≡C-がより好ましく、A1及びA2は、それぞれ独立してトランス-1,4-シクロヘキシレン基、2,6-ナフチレン基、又は1,4-フェニレン基を表し、これらは無置換であるか又は一個以上の水素原子がフッ素原子、塩素原子、メチル基又はメトキシ基によって置換されていることがより好ましく、Z1、Z2及びZ3は、それぞれ独立して単結合、-u-式中、uは1~6を表し、非隣接のCH2基の一つ以上は独立して、-O-、-CO-O-、-O-CO-、-CH=CH-又は-C≡C-を表す。、-OCH2-、-CH2O-、―COO-、-OCO-、-CH=CH-、又は-C≡C-が特に好ましく、A1及びA2は、それぞれ独立してトランス-1,4-シクロヘキシレン基、2,6-ナフチレン基、又は1,4-フェニレン基を表し、これらは無置換であるか又は一個以上の水素原子がフッ素原子、メチル基又はメトキシ基によって置換されていることが特に好ましい。一般式IVは、液晶配向性を改善するためにはZ1、Z2及びZ3はそれぞれ独立して単結合、-u-式中、uは1~8を表し、非隣接のCH2基の一つ又は二つは独立して、-O-、-CO-O-、-O-CO-、-SiCH32-O-SiCH32―、-CH=CH-、-C≡C-を表す。、―COO-、-OCO-、-CH=CH-、-CF=CF-又は-C≡C-が好ましく、A1及びA2は、それぞれ独立してトランス-1,4-シクロヘキシレン基、トランス-1,3-ジオキサン-2,5-ジイル基、ピリジン-2,5-ジイル基、ピリミジン-2,5-ジイル基、2,5-チオフェニレン基又は1,4-フェニレン基が好ましい。又、配向の熱安定性を改善するためにはZ1、Z2及びZ3はそれぞれ独立して-NR-CO-、-CO-NR-、-NR-CO-O-、-O-CO-NR-、-NR-CO-NR-、又は-O-CO-O-が好ましく、A1及びA2は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基が好ましい。又、ポリマーの溶解性を改善するためにはそれぞれ独立してZ1、Z2及びZ3は-OCH2-、-CH2O-、-CF2O-、-OCF2-、-CF2CF2-、-NR-又は-CO-が好ましく、A1及びA2は、それぞれ独立してトランス-1,4-シクロヘキシレン基、1,4-ナフチレン基、2,6-ナフチレン基又は2,5-フラニレン基が好ましい。一般式には多くの化合物が含まれるが、具体的には以下の一般式~一般式で表される化合物が特に好ましい。これらの中でも、一般式~、一般式~、一般式~、一般式~、一般式~、一般式~、一般式~、一般式~、一般式~、一般式~、一般式~及び一般式~で表される化合物がさらに好ましい。一般式Ia、一般式Ib、一般式IIa、一般式IIb、及び一般式QIVにおいて、Vaが下記一般式V式中、破線はSaaaへの結合を表し、Z4、Z5、Z6及びZ7は、それぞれ独立して単結合、-u-式中、uは1~20を表す。、-OCH2-、-CH2O-、―COO-、-OCO-、-CH=CH-、-CF=CF-、-CF2O-、-OCF2-、-CF2CF2-又は-C≡C-を表すが、これらの置換基において非隣接のCH2基の一つ以上は独立して、-O-、-CO-、-CO-O-、-O-CO-、-SiCH32-O-SiCH32―、-NR-、-NR-CO-、-CO-NR-、-NR-CO-O-、-O-CO-NR-、-NR-CO-NR-、-CH=CH-、-C≡C-又は-O-CO-O-式中、Rは独立して水素又は炭素原子数1から5のアルキル基を表す。で置換することができ、A3、A4、A5及びA6は、それぞれ独立してトランス-1,4-シクロヘキシレン基、トランス-1,3-ジオキサン-2,5-ジイル基、1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基を表し、これらは無置換であるか又は一個以上の水素原子がフッ素原子、塩素原子、メチル基又はメトキシ基によって置換されていても良く、r、s、t及びuは、それぞれ独立して0又は1を表し、R2は水素、フッ素、塩素、シアノ基又は炭素数1~20のアルキル基を表すが、該アルキル基中の水素原子はフッ素原子に置換されていてもよく、1つのCH2基又は2以上の非隣接CH2基はO、COO、OCO及び/又はCHCHで置換されていても良い。で表される構造であることが好ましい。Z4、Z5、Z6及びZ7はそれぞれ独立して単結合、-u-式中、uは1~12を表し、非隣接のCH2基の一つ以上は独立して、-O-、-CO-、-CO-O-、-O-CO-、-NR-CO-、-CO-NR-、-NR-CO-NR-、-CH=CH-、-C≡C-又は-O-CO-O-を表し、Rは独立して水素、メチル基又はエチル基を表す。、-OCH2-、-CH2O-、―COO-、-OCO-、-CH=CH-、-CF2O-、-OCF2-又は-C≡C-が好ましく、A3、A4、A5及びA6はそれぞれ独立してトランス-1,4-シクロヘキシレン基、2,6-ナフチレン基、ピリジン-2,5-ジイル基、ピリミジン-2,5-ジイル基又は1,4-フェニレン基を表し、これらは無置換であるか又は一個以上の水素原子がフッ素原子、塩素原子、メチル基又はメトキシ基によって置換されていることが好ましく、r、s、t及びuはrstuが0以上3以下であることが好ましく、R2は水素、フッ素、塩素、シアノ基又は炭素数1~18のアルキル基該アルキル基中の1つのCH2基又は2以上の非隣接CH2基はO、COO、OCO及び/又はCHCHで置換されていても良い。で表される構造であることが好ましい。液晶配向性を改善するためにはZ4、Z5、Z6及びZ7はそれぞれ独立して単結合、-u-式中、uは1~8を表し、非隣接のCH2基の一つ又は二つは独立して、-O-、-CO-O-、-O-CO-、-SiCH32-O-SiCH32―、-CH=CH-、-C≡C-を表す。、―COO-、-OCO-、-CH=CH-、-CF=CF-又は-C≡C-が好ましく、A3、A4、A5及びA6はそれぞれ独立してトランス-1,4-シクロヘキシレン基、トランス-1,3-ジオキサン-2,5-ジイル基、ピリジン-2,5-ジイル基、ピリミジン-2,5-ジイル基、2,5-チオフェニレン基又は1,4-フェニレン基が好ましい。又、配向の熱安定性を改善するためにはZ4、Z5、Z6及びZ7はそれぞれ独立して-NR-CO-、-CO-NR-、-NR-CO-O-、-O-CO-NR-、-NR-CO-NR-、又は-O-CO-O-が好ましく、A3、A4、A5及びA6はそれぞれ独立して1,4-ナフチレン基、2,6-ナフチレン基、ピリジン-2,5-ジイル基、ピリミジン-2,5-ジイル基、2,5-チオフェニレン基、2,5-フラニレン基又は1,4-フェニレン基が好ましい。又、ポリマーの溶解性を改善するためにはZ4、Z5、Z6及びZ7はそれぞれ独立して-OCH2-、-CH2O-、-CF2O-、-OCF2-、-CF2CF2-、-NR-又は-CO-が好ましく、A3、A4、A5及びA6はそれぞれ独立してトランス-1,4-シクロヘキシレン基、1,4-ナフチレン基、2,6-ナフチレン基又は2,5-フラニレン基が好ましい。又、80度以上のプレチルト角を付与するためにはZ4、Z5、Z6及びZ7はそれぞれ独立して単結合、-OCH2-、-CH2O-、―COO-、-OCO-及び-C≡C-が好ましく、A3、A4、A5及びA6はそれぞれ独立してトランス-1,4-シクロヘキシレン基、トランス-1,3-ジオキサン-2,5-ジイル基及び1,4-フェニレン基が好ましく、R2は炭素数1から10までのアルキル基、アルコキシ基、フッ素、トリフルオロメチル基及びトリフルオロメトキシ基が好ましい。一般式には多くの化合物が含まれるが、具体的には以下の一般式~一般式で表される化合物が特に好ましい。中でも一般式~、一般式~、一般式~、一般式~、一般式~、一般式~、一般式~、一般式~、一般式~又は一般式~がさらに好ましい。一般式Ia、一般式Ib、一般式IIa及び一般式IIbにおいて、Pが、下記一般式VI式中、破線はSa、Saa又はSaaaへの結合を表し、A1、A2、A3、A4及びA5は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基、1,3-フェニレン基又は1,4-フェニレン基を表し、これらは無置換であるか、又は一個以上の水素原子がフッ素原子、塩素原子、臭素原子、メチル基、メトキシ基、ニトロ基、-NR1R2式中、R1及びR2は、それぞれ独立して水素原子又は炭素原子数1から5のアルキル基を表す。又は炭素原子数1から10の直鎖若しくは分岐アルキル基によって置換されていても良く、該アルキル基は非置換であるか、又はフッ素原子で置換されていても良く、p、q、r、s及びtは、それぞれ独立して0又は1を表すが、0qrstを表す。で表される構造であることが好ましく、A1、A2、A3、A4及びA5は、それぞれ独立して1,4-ナフチレン基、2,6-ナフチレン基、ピリジン-2,5-ジイル基、ピリミジン-2,5-ジイル基、1,3-フェニレン基又は1,4-フェニレン基を表し、これらは無置換であるか、又は一個以上の水素原子がフッ素原子、塩素原子、臭素原子、メチル基、メトキシ基、ニトロ基で置換されていることが好ましく、A1、A2、A3、A4及びA5は、それぞれ独立して2,6-ナフチレン基、ピリジン-2,5-ジイル基、ピリミジン-2,5-ジイル基又は1,4-フェニレン基を表し、これらは無置換であるか、又は一個以上の水素原子がフッ素原子、塩素原子、メチル基、メトキシ基で置換されていることがより好ましく、qrstは1以上2以下がより好ましく、A1、A2、A3、A4及びA5は、それぞれ独立して2,6-ナフチレン基、又は1,4-フェニレン基を表し、これらは無置換であるか、又は一個以上の水素原子がフッ素原子、塩素原子、メチル基、メトキシ基で置換されていることが特に好ましく、p及びqrstは1であることが特に好ましい。液晶配向性を改善するためにはA1、A2、A3、A4及びA5はそれぞれ独立してピリジン-2,5-ジイル基、ピリミジン-2,5-ジイル基又は1,4-フェニレン基が好ましい。又、ポリマーの溶解性を改善するためには、A1、A2、A3、A4及びA5はそれぞれ独立して1,4-ナフチレン基、2,6-ナフチレン基、2,5-チオフェニレン基、1,3-フェニレン基又は2,5-フラニレン基が好ましい。又、液晶を配向させるために必要な光照射量を少なくするためにはA1、A2、A3、A4及びA5はピリジン-2,5-ジイル基、ピリミジン-2,5-ジイル基、2,5-チオフェニレン基又は1,4-フェニレン基が好ましく、qrstは1から2が好ましい。又、より長波長での光配向を行うためにはA1、A2、A3、A4及びA5はピリミジン-2,5-ジイル基、2,5-チオフェニレン基、2,6-ナフチレン基、2,5-フラニレン基が好ましく、qrstは1から3が好ましい。一般式には多くの化合物が含まれるが、具体的には以下の一般式~一般式で表される化合物が特に好ましい。中でも一般式~、一般式~、一般式又は一般式で表される化合物がさらに好ましい。一般式Ia、一般式Ib、一般式IIa及び一般式IIbにおいて、Dが下記一般式VII、式中、破線はSa、Saa又はSaaaへの結合を表し、A7は、それぞれ独立して1,4-ナフチレン基、2,6-ナフチレン基、ピリジン-2,5-ジイル基、ピリミジン-2,5-ジイル基、2,5-チオフェニレン基、2,5-フラニレン基、1,3-フェニレン基又は1,4-フェニレン基を表し、これらは無置換であるか又は一個以上の水素原子がフッ素原子、塩素原子、メチル基又はメトキシ基によって置換されていても良く、X及びYは、それぞれ独立して水素原子、フッ素原子、塩素原子、シアノ基又は炭素数1から20のアルキル基を表すが、該アルキル基中の水素原子はフッ素原子に置換されていてもよく、1つのCH2基又は2以上の非隣接CH2基はO、COO、OCO及び/又はCHCHで置換されていても良く、Zは、単結合、O又はNR1式中、R1は水素原子、直鎖状若しくは分岐状の炭素原子数1から20のアルキル基又は環員数3から8のシクロアルキル基を表すが、該アルキル基は非置換であるか、又はフッ素原子若しくは塩素原子で置換されていても良く、該シクロアルキル基は非置換であるか、又は炭素原子数1から10のアルキル基、炭素原子数1から10のアルコキシ基、フッ素原子若しくは塩素原子で置換されていても良い。を表し、rは、0、1又は2を表す。で表される構造であることが好ましく、配向の熱安定性を改善するためにはZはNR1が好ましい。又、液晶配向性を改善するためにはA7はピリジン-2,5-ジイル基、ピリミジン-2,5-ジイル基又は1,4-フェニレン基が好ましい。又、ポリマーの溶解性を改善するためにはA7は1,4-ナフチレン基、2,6-ナフチレン基、2,5-チオフェニレン基、1,3-フェニレン基又は2,5-フラニレン基が好ましい。又、液晶を配向させるために必要な光照射量を少なくするためにはA7はピリジン-2,5-ジイル基、ピリミジン-2,5-ジイル基、2,5-チオフェニレン基又は1,4-フェニレン基が好ましく、Zは単結合又はOが好ましい。又、より長波長での光配向を行うためにはA7はピリミジン-2,5-ジイル基、2,5-チオフェニレン基、2,6-ナフチレン基、2,5-フラニレン基が好ましく、X及びYはフッ素原子、塩素原子又はシアノ基が好ましい。一般式には非常に多くの化合物が含まれるが、以下の一般式~一般式で表される化合物が特に好ましい。中でも一般式~又は一般式~で表される化合物がさらに好ましい。[配向層用ポリマーの調製]本発明における前記モノマーは、単独でも、他のモノマーと混合して組成物として使用することもできる。この前記組成物は、任意の混合割合で調製することが可能であるが、一分子中に、光化学的に異性化可能であり、かつ光化学的に架橋されない部位、光化学的に架橋可能な部位、及び垂直配向を安定化する部位を有するモノマーが組成物の0.1~50重量であることが好ましい。又、前記組成物を構成するための他のモノマーは、光化学的に架橋可能な部位、及び垂直配向を安定化する部位を有していることが好ましい。又、これらの化合物は液晶性化合物であることが好ましい。本発明における前記モノマー及び前記組成物は、重合しポリマーを調製するために使用される。重合の際には重合官能基の重合様式に合わせて任意的に重合開始剤を用いることができ、重合開始剤の例は、高分子の合成と反応などに公知である。ラジカル重合における熱重合開始剤としては、アゾビスイソブチロニトリルなどのアゾ化合物、過酸化ベンゾイルなどの過酸化物が例として挙げられる。光重合開始剤としては、ベンゾフェノン、ミヒラーズケトン、キサントン、チオキサントンなどの芳香族ケトン化合物、2-エチルアントラキノンなどのキノン化合物、アセトフェノン、トリクロロアセトフェノン、2-ヒドロキシー2-メチルプロピオフェノン、1-ヒドロキシシクロヘキシルフェニルケトン、ベンゾインエーテル、2,2-ジエトキシアセトフェノン、2,2-ジメトキシー2-フェニルアセトフェノンなどのアセトフェノン化合物、ベンジル、メチルベンゾイルホルメートなどのジケトン化合物、1-フェニルー1,2-プロパンジオンー2-oベンゾイルオキシムなどのアシルオキシムエステル化合物、2,4,6-トリメチルベンゾイルジフェニルホスフィンオキシドなどのアシルホスフィンオキシド化合物、テトラメチルチウラム、ジチオカーバメートなどのイオウ化合物、過酸化ベンゾイルなどの有機化酸化物、アゾビスイソブチロニトリルなどのアゾ化合物が例として挙げられる。又、カチオン重合における熱重合開始剤としては、芳香族スルホニウム塩化合物などが挙げられる。又、光重合開始剤としては、有機スルホニウム塩化合物、ヨードニウム塩化合物、フォスフォニウム化合物などが挙げられる。前記重合開始剤の添加量は、前記組成物中、0.1~10質量であるのが好ましく、0.1~6質量であることがより好ましく、0.1~3質量であることがさらに好ましい。又、ポリシロキサン化合物のように、ポリマー主鎖への付加反応により、目的とするポリマーを合成することも出来る。本発明における前記ポリマーは、あらかじめガラス製、ステンレス製などの反応容器中で重合反応を行った後、生成したポリマーを精製することで得られる。重合反応は前記組成物を溶媒中に溶解させて行うこともでき、好ましい溶媒の例としては、ベンゼン、トルエン、キシレン、エチルベンゼン、ペンタン、ヘキサン、ヘプタン、オクタン、シクロヘキサン、シクロヘプタン、メタノール、エタノール、1-プロパノール、2-プロパノール、エチレングリコール、エチレングリコールモノメチルエーテル、エチレングリコールジメチルエーテル、2-ブタノン、アセトン、テトラヒドロフラン、γ-ブチロラクトン、N-メチル-ピロリドン、ジメチルスルホキシド、ジメチルホルムアミドなどが挙げられ、又、二種類以上の有機溶媒を併用してもよい。又、本発明における前記ポリマーは、前記組成物を溶媒中に溶解させ、基板上に塗布して溶媒を乾燥除去した後、加熱又は光照射により重合反応を行って得ることもできる。[配向層の形成方法]本発明における前記ポリマーに対し、光照射を行うことによって、液晶分子に対する配向制御能力の付与および配向の熱及び光に対する安定性の付与が可能である。このようにして得られた液晶用配向層は光配向膜と呼ぶことができる。本発明の光配向膜の製造方法の例としては、前記ポリマーを溶媒に溶解させ、基板上に塗布した後、塗膜を光照射して配向制御能力を発現させて配向膜とする方法が挙げられる。ポリマーを溶解させるために使用する溶媒は、本発明のポリマーおよび任意的に使用される他の成分を溶解し、これらと反応しないものが好ましく、例えば、1,1,2-トリクロロエタン、N-メチルピロリドン、ブトキシエタノール、γ-ブチロラクトン、エチレングリコール、ポリエチレングリコールモノメチルエーテル、プロピレングリコール、2-ピロリドン、N,N-ジメチルホルムアミド、フェノキシエタノール、テトラヒドロフラン、ジメチルスルホキシド、メチルイソブチルケトン、シクロヘキサノンなどが挙げられ、二種類以上の有機溶媒を併用してもよい。又、本発明の光配向膜の製造方法としては、本発明における前記組成物を溶媒に溶解させ、基板上に塗布した後、塗膜を加熱又は光照射してポリマーを調製し、さらに光照射して配向制御能力を発現させて配向膜とする方法を挙げることもできる。前記組成物を溶解させるために使用する溶媒としては、前期ポリマーを溶解させるために使用する溶媒と同様の溶媒を用いることができる。又、光照射によりポリマーの調製と配向制御能力の発現を同時に行ってもよく、又、加熱と光照射の併用、波長の異なる2種類以上の光の併用などの方法によりポリマーの調製と配向制御能力の発現を別々に行ってもよい。さらに、前記光配向膜の製造方法のいずれの場合においても、あらかじめ配向膜を形成した基盤上にさらに光配向膜を製造することで、本発明の前記組成物又は前記ポリマーによる配向方向および配向角度の制御能力を基板に対して付与することもできる。前記基板の材料としては、例えば、ガラス、シリコン、ポリエチレンテレフタレート、ポリブチレンテレフタレート、ポリエーテルスルホン、ポリカーボネート及びトリアセチルセルロースなどが挙げられる。これらの基板には、Cr、Al、In2O3-SnO2からなるITO膜、SnO2からなるNESA膜などの電極層が設けられていてもよく、これらの電極層のパターニングには、フォトエッチング法や電極層を形成する際にマスクを用いる方法等が用いられる。さらに、カラーフィルタ層などが形成されていてもよい。本発明における前記組成物又は前記ポリマーの溶液を基板上に塗布する方法としては、例えばスピンコーティング、ダイコーティング、グラビアコーティング、フレキソ印刷、インクジェット印刷などの方法が挙げられる。塗布する際の溶液の固形分濃度は、0.5~10重量が好ましく、基板上に溶液を塗布する方法、粘性、揮発性等を考慮してこの範囲より選択することがさらに好ましい。又、塗布後に該塗布面を加熱する事により、溶媒を除去するのが好ましく、乾燥条件は、好ましくは50~300°C、より好ましくは80~200°Cにおいて、好ましくは5~200分、より好ましくは10~100分である。又、本発明における前記組成物を用いた場合、上記加熱工程で熱重合を行い、基板上でポリマーを調製することもでき、この場合は組成物中に重合開始剤を含有させておくことが好ましい。あるいは、上記加熱工程で溶媒を除去した後に、非偏光を照射して光重合によりポリマーを調製することもでき、又、熱重合と光重合を併用することもできる。基板上で、熱重合で前記ポリマーを調製する場合、加熱温度は、重合が進行するのに十分であれば特に制限されないが、一般的には、50~250°C程度であり、70~200°C程度であることがさらに好ましい。又、組成物中に重合開始剤を添加しても添加しなくてもよい。基板上で、光重合で前記ポリマーを調製する際、光照射には非偏光の紫外線を用いることが好ましい。又、前記組成物には重合開始剤を含有させておくことが好ましい。照射エネルギーは、20mJ/cm2~8J/cm2であることが好ましく、40mJ/cm2~5J/cm2であることがさらに好ましい。照度は10~1000mW/cm2であることが好ましく、20~500mW/cm2であることがより好ましい。照射波長としては250~450nmにピークを有することが好ましい。次いで、前記方法により形成した前記塗膜に、塗膜面法線方向からの直線偏光照射、斜め方向からの非偏光又は直線偏光照射により、光異性化反応及び光架橋反応を行うことで配向制御能を発現させることができ、又、これらの照射方法を組み合わせてもよい。所望のプレチルト角を付与するためには斜め方向からの直線偏光照射が好ましい。なお、斜め方向とは、基板面と平行な方向に対する傾きをいい、この傾きの角度をプレチルト角という。垂直配向用の配向膜として用いる場合、一般的には、プレチルト角は70~89.8°であるのが好ましい。照射する光は、例えば150nm~800nmの波長の光を含む紫外線および可視光線を用いることができるが、270nmから450nmの紫外線が特に好ましい。光源としては、例えば、キセノンランプ、高圧水銀ランプ、超高圧水銀ランプ、メタルハライドランプなどが挙げられる。これらの光源からの光に対して、偏光フィルタや偏光プリズムを用いることで直線偏光が得られる。又、このような光源から得た紫外光及び可視光は、干渉フィルタや色フィルタなどを用いて、照射する波長範囲を制限してもよい。又、照射エネルギーは、15mJ/cm2~500mJ/cm2であることが好ましく、20mJ/cm2~300mJ/cm2であることがさらに好ましい。照度は15~500mW/cm2であることがより好ましく、20mW/cm2~300mW/cm2であることがさらに好ましい。形成される光配向膜の膜厚は、10~250nm程度が好ましく、10~100nm程度がより好ましい。[液晶表示素子の製造方法]上記の方法で形成された配向膜を用いて、例えば以下のようにして、一対の基板間に液晶組成物を挟持する液晶セル及びこれを用いた液晶表示素子を製造することができる。本発明における上記配向膜が形成された基板を2枚準備し、この2枚の基板間に液晶を配置することで液晶セルを製造することができる。又、2枚の基板のうち1枚のみに上記配向膜が形成されていてもよい。液晶セルの製造方法としては、例えば、以下の方法が挙げられる。まず、それぞれの配向膜が対向するように2枚の基板を配置し、2枚の基板の間に一定の間隙セルギャップを保った状態で周辺部をシール剤を用いて貼り合わせ、基板表面およびシール剤により区画されたセルギャップ内に液晶を注入充填した後、注入孔を封止することにより、液晶セルを製造することができる。又、液晶セルはODFOneDropFill方式と呼ばれる手法でも製造することができる。手順としては、例えば、配向膜を形成した基板上の所定の場所に、例えば紫外光硬化性のシール剤を塗布し、さらに配向膜面上に液晶を滴下した後、配向膜が対向するようにもう1枚の基板を貼り合わせ、次いで基板の全面に紫外光を照射してシール剤を硬化することにより、液晶セルを製造することができる。いずれの方法により液晶セルを製造する場合でも、用いた液晶が等方相をとる温度まで加熱した後、室温まで徐冷することにより、注入時の流動配向を除去することが望ましい。前記シール剤としては、例えばエポキシ樹脂等を用いることができる。又、前記セルギャップを一定に保つためには、2枚の基板を張り合わせるのに先立って、スペーサーとしてシリカゲル、アルミナ、アクリル樹脂などのビーズを用いることができ、これらのスペーサーは配向膜塗膜上に散布してもよいし、シール剤と混合した上で2枚の基板を張り合わせてもよい。前記液晶としては、例えばネマティック型液晶を用いることができる。垂直配向型液晶セルの場合には、負の誘電異方性を有するものが好ましく、例えばジシアノベンゼン系液晶、ピリダジン系液晶、シッフベース系液晶、アゾキシ系液晶、ナフタレン系液晶、ビフェニル系液晶、フェニルシクロヘキサン系液晶等が用いられる。こうして製造した上記液晶セルの外側表面に偏光板を貼り合わせることにより、液晶表示素子を得ることができる。偏光板としては、ポリビニルアルコールを延伸配向させながらヨウ素を吸収させたH膜からなる偏光板、又はH膜を酢酸セルロース保護膜で挟んだ偏光板等を挙げることができる。かくして製造された本発明の液晶表示素子は、表示特性、信頼性等の諸性能に優れるものである。以下、例を挙げて本願発明を更に詳述するが、本願発明はこれらによって限定されるものではない。化合物の構造は、核磁気共鳴スペクトル、質量スペクトル等により確認した。なお、特に断りのない限り、部及びは質量基準である。実施例1~8液晶の垂直配向層用材料の合成特表平6-509889号公報の実施例に記載されている手順と同様の方法で、液晶の垂直配向層用材料である化合物~P-6を合成した。4ヒドロキシアゾベンゼン844g及び炭酸セシウム279gをジメチルスルホキシド110mLに溶解させ、室温で1時間撹拌した。この反応溶液に6クロロヘキシルアクリレート994gを滴下し、85°Cで4時間撹拌した。この反応溶液を室温まで冷却し、水150mLを加えて5°Cで30分撹拌した。析出した固体をろ過し、メタノールで洗浄した。集めた固体をジクロロメタン150mlに溶かし、硫酸ナトリウムを加えて乾燥させた。硫酸ナトリウムを除去し、溶媒を減圧留去して体積を40ml程度に減らし、ヘキサン80mlを加えた。カラムクロマトグラフィーを用いて精製し、溶媒を減圧留去し、再結晶することにより白色結晶としてを得た967g。1HNMRδ147154171174182186404418582613641700743752787793EIMS352M公知文献JournalofMaterialsChemistryVol196062に記載されている手順に従い、化合物を合成した。特開平9-118717号公報の実施例4に記載されている手順に従ってD-1を合成した。4ブロモフェノール300g、アクリル酸tブチル335g、酢酸パラジウム50mg及び炭酸カリウム279gをNメチルピロリドン300mLに溶解させ、120°Cで3時間撹拌した。この反応溶液を室温まで冷却し、水900mL及びジクロロメタン300mlを加えた。有機層を分離し、さらに水層をジクロロメタン100mlで2回抽出した。有機層を集め、10塩酸、飽和重曹水、飽和食塩水で洗浄した後、硫酸ナトリウムを加えて乾燥させた。硫酸ナトリウムを除去し、カラムクロマトグラフィーを用いて精製し、溶媒を減圧留去することにより白色固体として4ヒドロキシ桂皮酸tブチル51gを得た。次に、得られた4ヒドロキシ桂皮酸tブチル200g、アクリル酸6クロロヘキシル200g及び炭酸セシウム59gをジメチルスルホキシド150mlに溶解させ、60°Cで3時間撹拌した。この反応溶液を室温まで冷却し、水600ml及びジクロロメタン300mlを加えた。有機層を分離し、さらに水層をジクロロメタン150mlで2回抽出した。有機層を集め、10塩酸、飽和重曹水、飽和食塩水で洗浄した後、硫酸ナトリウムを加えて乾燥させた。硫酸ナトリウムを除去し、カラムクロマトグラフィーを用いて精製し、溶媒を減圧留去することにより白色固体として4桂皮酸tブチル23gを得た。次に、得られた4桂皮酸tブチル23gをギ酸70mlに溶解させ、50°Cで2時間撹拌した。この反応溶液に水200mlを加え、析出した固体をろ過して集めた。この固体を一晩風乾した後、酢酸エチル150ml及びヘキサン200mlを加えて懸濁撹拌した。固体をろ過し、4桂皮酸1075gを得た。次に、得られた4桂皮酸100g、フェノール30g及びNNジメチルアミノピリジン019gをジクロロメタン70mlに溶解させた。0°Cで撹拌し、NNジイソプロピルカルボジイミド515gを滴下した。室温で2時間撹拌した後、カラムクロマトグラフィーを用いて精製し、溶媒を減圧留去し、メタノールで再沈殿することにより白色固体としてD2を得た989g。1HNMRδ146153170174180184401419582614641649692716725740753782EIMS394M欧州特許出願EP-A-0763552の例6に記載されている手順に従ってD-3を合成した。公知文献JournalofMedicinalChemistryVol23、5059に記載されている手順に従い、D-4を合成した。マレイミド酢酸ブチル901g、酸化ジブチルスズIV033g及びテトラデカノール914gをトルエン40mLに溶解させ、加熱還流しながら15時間撹拌した。この反応溶液を室温まで冷却し、トルエン100mlを加え、飽和重曹水、飽和食塩水の順で分液洗浄した。この溶液に硫酸ナトリウムを加えて乾燥させた。硫酸ナトリウムを除去し、溶媒を減圧留去して体積を50ml程度に減らし、ヘキサン40ml及びジクロロメタン20mlを加えた。カラムクロマトグラフィーを用いて精製し、溶媒を減圧留去し、メタノールで再沈殿することで白色結晶としてを得た795g。1HNMRδ088115140161166414415679EIMS351MNアクリルアミドV2東京化成工業製を購入し用いた。公知文献FarmacoEdizioneScientificaVol22190590598に記載されている手順に従い、化合物を合成した。実施例9配向層用ポリマーACV-1の調製液晶の垂直配向層用材料である式P-1で表される化合物1部10mmolをエチルメチルケトンMEK10部に溶解させ、溶液1を得た。次に溶液1にアゾビスイソブチロニトリルAIBNを0.01部加え、窒素雰囲気下2日間加熱還流し、溶液2を得た。次に、溶液2をメタノール60部に滴下撹拌し、析出した固体をろ過した。得られた固体をテトラヒドロフランTHF5部に溶解させ、氷冷したヘキサン120部に滴下撹拌し、析出した固体をろ過した。得られた固体をTHF5部に溶解させ、氷冷したメタノール120部に滴下撹拌し、析出した固体をろ過した。得られた固体をTHFに溶解させた後真空乾燥することで、配向層用ポリマーACV-1を得た。実施例10~14配向層用ポリマーACV-2~ACV-6の調製配向層用ポリマーACV-1と同様にして配向層用ポリマーACV-2~ACV-6を得た。各ポリマーの組成は表1に示すとおりである。実施例15~32配向層用ポリマーACVC-1~ACVC-10及びACVV-1~ACVV-8の調製配向層用ポリマーACV-1と同様にして配向層用ポリマーACVC-1~ACVC-10及びACVV-1~ACVV-8を得た。各ポリマーの組成は表2及び表3に示すとおりである。実施例33配向層及び電気光学素子の作製配向層用ポリマーACV-1をNメチルピロリドンNMP中に0.5溶解させ、室温で10分間撹拌した。次に、溶液をスピンコーターを用いて基材であるガラスプレート上に塗布し、100°Cで30分間乾燥した。次に、超高圧水銀ランプに波長カットフィルター、バンドパスフィルター、及び、偏光フィルターを介して、可視紫外光波長365nm、照射強度:20mW/cm2の直線偏光でかつ平行光を、コーティングしたガラスプレート基材に対して斜め45度方向から照射した。照射量は70mJ/cm2であった。上記の方法で作成したコーティングガラスプレートを用いて、液晶セルを製作した。プレートとプレートとの間隔を10μmにセットし、2枚のガラスプレートを張り合わせた。次に、誘電率異方性が負である下記組成のネマチック液晶混合物を、透明点Tc=84.4°Cをちょうど超える温度でセルに充填した後、室温まで冷却した。セル内の液晶の傾斜角を結晶回転法によって光学的に計測したところ、傾斜角は89度であった。実施例34~49配向層及び電気光学素子の作製以下、配向層用ポリマーACV-1と同様にして、配向層用ポリマーACV-2~ACV-6、ACVC-1~ACVCー10及びACVV-1~ACVV-8についても配向層を作製し、液晶セルを作製し、傾斜角を測定した結果を併せて表4、表5及び表6に示す。液晶配向性については、液晶セルの異常ドメイン及び配向ムラの有無を観察し、0箇所の場合を○、2箇所以下の場合を△、3箇所以上の場合を×とした。プレチルト角については、結晶回転法によって光学的に計測し、88度以上89度未満の場合を○、80度以上88度未満及び89度以上90度以下の場合を△、80度未満の場合を×とした。光安定性については、液晶セルに対して非偏光紫外線を30J/cm2照射し、照射前後でのプレチルト角の変化が03度未満の場合を○、03度以上1度未満の場合を△、1度以上の場合を×とした。以上の結果から、本発明の配向層用ポリマーによって、極めて少ない紫外線照射量で、液晶配向性に優れ、プレチルト角が大きく、光安定性の高い垂直配向層が得られることが判る。また、このようにして得られた液晶セルを2枚の直交した偏光板に挟み、電極間で電圧をオンオフすると明瞭な明暗の変化が観察され、電気光学素子を得ることができた。比較例1比較のため、実施例1と同様の方法で表7に示す配向層用ポリマーA-1、C-1、AV-1及びAC-1を調製した。又、実施例1と同様の方法で配向層を作製し、各種測定を行った結果を表8に示す。以上の結果から、光化学的に異性化可能であり、かつ光化学的に架橋されない部位を持たないサンプルでは、多くの紫外線照射を必要とし、配向安定性に劣ることが分かる。又、光化学的に架橋可能な部位を持たないサンプルでは、光安定性に劣ることが分かる。又、垂直配向を安定化する部位を持たないサンプルでは、所望のプレチルト角を付与できないことが分かる。したがって、本発明によって、少ない紫外線照射量で配向の制御が可能であり、プレチルト角が大きく、配向安定性および光安定性に優れるといった効果を有する垂直配向用組成物及び当該組成物を用いた垂直配向層用ポリマー、垂直配向層、及び電気光学素子を得られることが分かる。"